(57)【要約】【課題】メタルハライドランプによる露光は勿論のこと、超高圧水銀ランプによる接触露光および投影露光によっても十分に硬化し、希アルカリ水溶液によって塗膜表面が侵されないような感光性樹脂組成物を提供する。【解決手段】感光性樹脂組成物は、（Ａ）１分子中に少なくとも２個のエチレン性不飽和結合を有する活性エネルギー線硬化性樹脂、（Ｂ）エポキシ系熱硬化性化合物、（Ｃ）光重合開始剤、（Ｄ）反応性希釈剤および（Ｅ）式（１）で表される化合物と式（２）で示される化合物（Ｒ１とＲ２とは、互いに独立して、Ｈ、ＣＨ３またはＣ２Ｈ５を示す）との少なくとも一方を含有する。【化１】2004302204.tif 000008【化２】2004302204.tif 000009【選択図】          なし【特許請求の範囲】
【請求項１】
（Ａ）１分子中に少なくとも２個のエチレン性不飽和結合を有する活性エネルギー線硬化性樹脂、（Ｂ）エポキシ系熱硬化性化合物、（Ｃ）光重合開始剤、（Ｄ）反応性希釈剤および（Ｅ）式（１）で表される化合物（Ｒ１とＲ２とは、互いに独立して、Ｈ、ＣＨ３またはＣ２Ｈ５を示す）と式（２）で示される化合物（Ｒ１とＲ２とは、互いに独立して、Ｈ、ＣＨ３またはＣ２Ｈ５を示す）との少なくとも一方を含有しており、（Ａ）前記活性エネルギー線硬化性樹脂１００重量部に対する（Ｅ）前記化合物の合計量が１．０〜４．０重量部であることを特徴とする、感光性樹脂組成物。
【化１】
2004302204.tif 000006
【化２】
2004302204.tif 000007
【請求項２】
前記（Ａ）活性エネルギー線硬化性樹脂が、分子内にカルボキシル基を有し、アルカリ現像可能な活性エネルギー線硬化性樹脂であることを特徴とする、請求項１記載の感光性樹脂組成物。
【請求項３】
前記（Ｄ）反応性希釈剤が、常温で液状であり、沸点が１００℃以上のアクリレートまたはメタクリレート系化合物であることを特徴とする、請求項１または２記載の感光性樹脂組成物。
【請求項４】
希アルカリ水溶液によって現像可能であることを特徴とする、請求項１〜３のいずれか一つの請求項に記載の感光性樹脂組成物。
【請求項５】
超高圧水銀ランプでの露光によって現像可能であることを特徴とする、請求項１〜４のいずれか一つの請求項に記載の感光性樹脂組成物。
【請求項６】
請求項１〜５のいずれか一つの請求項に記載の感光性樹脂組成物を含有することを特徴とする、ソルダーレジスト組成物。
【請求項７】
請求項６記載のソルダーレジスト組成物の硬化物からなるソルダーレジスト膜を含むプリント配線板。
【発明の詳細な説明】
【０００１】
【発明の属する技術分野】本発明は、例えば、紫外線露光及び希アルカリ水溶液による現像で画像形成が可能であり、特に超高圧水銀ランプでの露光によっても硬化性が良く、希アルカリ水溶液によって硬化塗膜が侵されることのない感光性樹脂組成物及びこれを用いたプリント配線板に関する。
【０００２】
【従来の技術】プリント配線板は、基板の上に導体回路を形成し、そのパターンのはんだ付けランドに電子部品をはんだ付けすることにより搭載するためのものであり、そのはんだ付けランドを除く導体回路部分は永久保護皮膜としてのソルダーレジスト膜で被覆される。これにより、プリント配線板に電子部品をはんだ付けする際にはんだが不必要な部分に付着するのを防止するとともに、導体回路部分が空気に直接曝されて酸化されるのを防止する。
このような単層もしくは多層回路基板にソルダーレジスト膜のパターン（はんだ付けランドを除く回路部分を覆うパターン）を形成するには、アルカリ現像型ソルダーレジスト組成物を塗布し、露光、現像、ポストキュアを順次行って絶縁膜のパターンを形成する。上記の露光は多くの場合、メタルハライドランプによる散乱光露光装置を使用してソルダーレジスト膜のパターンを形成している。しかし、微細なソルダーレジスト膜のパターンを形成する場合は、超高圧水銀ランプによる接触型平行光露光装置あるいは投影露光装置を使用するのが一般的である。
【０００３】ところが、可視〜紫外領域において、メタルハライドランプが２５０ｎｍ〜４５０ｎｍまで連続的に発光するのに対して、超高圧水銀ランプはｉ線（３６５ｎｍ）、ｈ線（４０５ｎｍ）、ｇ線（４３６ｎｍ）の３波長が特異的に発光する。このため、ｉ線基準で露光量を設定しても、ソルダーレジストに照射されるエネルギー量は、メタルハライドランプと比較して超高圧水銀ランプでは少なくなり、十分な硬化状態が得られない。結果として、露光後の現像工程において、ソルダーレジスト表面が希アルカリ水溶液に侵されやすくなるのみならず、プリント配線板に必要な性能が得られない。
【０００４】このような現象に対して、ソルダーレジスト組成物中に光重合開始剤や反応性希釈剤を多量に処方したり、露光量を増大させてプリント配線板を生産する対策が取られている。
【０００５】また、特許文献１には、ビスフェノールＦ型エポキシ樹脂とエピクロロヒドリンの反応物を不飽和モノカルボン酸と多塩基酸無水物を反応して得られる感光性樹脂を使用したソルダーレジスト組成物が開示されている。
【特許文献１】
特開２０００−３５５６２１号公報
【０００６】
【発明が解決しようとする課題】しかしながら、ソルダーレジスト組成物中に光重合開始剤や反応性希釈剤を多量に処方した場合には、熱硬化時に光重合開始剤が昇華して熱硬化炉を汚染したり、半導体チップを搭載するパッケージ基板の場合では封止樹脂との密着性を低下させる要因となる。また、プリント配線板をメッキ処理する際にメッキ液中に光重合開始剤が溶出する等の弊害が生じる。露光量を増大させてプリント配線板を生産した場合には、露光パターンの精度を著しく低下させるのみならず、生産工程に要する時間が増大し、生産性に影響を与えるといった弊害がある。
【０００７】特許文献１に開示されたソルダーレジスト組成物では、メタルハライドランプで露光量２００ｍＪ／ｃｍ２を照射した場合の感光性および表面光沢は優れている。しかし、超高圧水銀ランプで同様に照射した場合では、ソルダーレジスト塗膜が十分に硬化せず、現像工程において塗膜表面が侵されて光沢を失う、いわゆる失沢や塗膜の一部の剥離が見られた。
【０００８】本発明の課題は、メタルハライドランプによる露光は勿論のこと、超高圧水銀ランプによる接触露光および投影露光によっても活性エネルギー線硬化性樹脂が十分に硬化し、希アルカリ水溶液によって塗膜表面が侵されないような感光性樹脂組成物を提供することである。
【０００９】
【課題を解決するための手段】本発明者らは、特定のジアミン化合物を使用することにより、メタルハライドランプは勿論のこと、超高圧水銀ランプによる露光でも、現像工程において希アルカリ水溶液によって塗膜が侵されることが無く、プリント配線板に必要な特性を低下させたりすることがない活性エネルギー線硬化性樹脂組成物が得られることを見出し、本発明に到達した。
【００１０】すなわち、本発明に係る感光性樹脂組成物は、（Ａ）１分子中に少なくとも２個のエチレン性不飽和結合を有する活性エネルギー線硬化性樹脂、（Ｂ）エポキシ系熱硬化性化合物、（Ｃ）光重合開始剤、（Ｄ）反応性希釈剤、および（Ｅ）  式（１）で表される化合物（Ｒ１とＲ２はとは、互いに独立して、Ｈ、ＣＨ３またはＣ２Ｈ５を示す）と式（２）で示される化合物（Ｒ１とＲ２はとは、互いに独立して、Ｈ、ＣＨ３またはＣ２Ｈ５を示す）との少なくとも一方を含有しており、（Ａ）活性エネルギー線硬化性樹脂１００重量部に対する（Ｅ）化合物の合計量が１．０〜４．０重量部である。
【化３】
2004302204.tif 000002
【化４】
2004302204.tif 000003
【００１１】本発明の感光性樹脂組成物をソルダーレジスト組成物用途に適用することによって、メタルハライドランプは勿論のこと、超高圧水銀ランプによる露光でも十分な硬化性を示し、現像工程においても該ソルダーレジスト塗膜が希アルカリ水溶液に侵されることが無く、プリント配線板に必要な特性を低下させたりすることがない。
【００１２】以下、本発明を更に詳細に説明する。
「（Ａ）  １分子中に少なくとも２個のエチレン性不飽和結合を有する活性エネルギー線硬化性樹脂」としては、分子中にエポキシ基を２個以上有する多官能エポキシ樹脂のエポキシ基の少なくとも一部に（メタ）アクリル酸等のラジカル重合性不飽和モノカルボン酸を反応させた後、生成した水酸基に多塩基酸またはその無水物を反応させた化合物（Ｇ）が好ましい。
【００１３】上記多官能性エポキシ樹脂としては、２官能以上のエポキシ樹脂であればいずれも使用可能であり、エポキシ当量の制限は特にないが、通常１，０００以下、好ましくは１００〜５００のものを用いる。例えば、ビスフェノールＡ型、ビスフェノールＦ型等のビスフェノール型エポキシ樹脂、ｏ―クレゾールノボラック型等のノボラック型エポキシ樹脂、脂環式多官能エポキシ樹脂、グリシジルエステル型エポキシ樹脂、グリシジルアミン型エポキシ樹脂、複素環式多官能エポキシ樹脂、ビスフェノール変性ノボラック型エポキシ樹脂等を挙げることができる。これらの樹脂に臭素、塩素等のハロゲン原子を導入したものなども挙げられる。これらのエポキシ樹脂は単独で用いても良く、また２種類以上を併用してもよい。
【００１４】前記多官能エポキシ樹脂とラジカル重合性不飽和モノカルボン酸とを反応させると、エポキシ基とカルボキシル基との反応によりエポキシ基が開裂し、水酸基とエステル結合が生成する。
使用するラジカル重合性不飽和モノカルボン酸としては特に制限はなく、例えば、（メタ）アクリル酸、クロトン酸、桂皮酸などがあるが、（メタ）アクリル酸が最も好適である。エポキシ樹脂とラジカル重合性不飽和モノカルボン酸との反応方法には特に制限はなく、例えばエポキシ樹脂と（メタ）アクリル酸を適当な溶剤中で加熱することにより反応できる。
溶剤としては例えば、メチルエチルケトン、シクロヘキサノン等のケトン類、トルエン、キシレン等の芳香族炭化水素類、メタノール、エタノール、イソプロパノール、シクロヘキサノール等のアルコール類、シクロヘキサン、メチルシクロヘキサン等の脂環式炭化水素類、石油エーテル、石油ナフサなどの石油系溶剤類、セロソルブ、ブチルセロソルブ等のセロソルブ類、カルビトール、ブチルカルビトール等のカルビトール類、酢酸エチル酢酸ブチルセロソルブアセテート、ブチルセロソルブアセテート、カルビトールアセテート、ブチルカルビトールアセテート等の酢酸エステル類を挙げることができる。また、触媒としては、例えばトリエチルアミン、トリブチルアミンなどのアミン類、トリフェニルホスフィン、トリフェニルホスフェートなどのリン化合物類等を挙げることができる。
【００１５】上記の多官能エポキシ樹脂とラジカル重合性不飽和モノカルボン酸の反応において、エポキシ樹脂が有するエポキシ基１当量あたりラジカル重合性不飽和モノカルボン酸を０．７〜１．０当量反応させることが好ましい。（メタ）アクリル酸を用いるときは、さらに好ましくは０．８〜１．０当量反応させる。ラジカル重合性不飽和モノカルボン酸が０．７当量未満であると、後続の合成反応時にゲル化を起こしたり、あるいは樹脂の保存安定性が悪くなる。また、ラジカル重合性不飽和モノカルボン酸が過剰であると未反応のカルボン酸が多く残存するため、硬化物の諸特性を低下させる恐れがある。エポキシ樹脂とラジカル重合性不飽和モノカルボン酸との反応は、加熱状態で行うことが望ましく、その反応温度は８０〜１４０℃であることが好ましい。反応温度が１４０℃を超えるとラジカル重合性不飽和モノカルボン酸が熱重合を起こしやすくなり、合成が困難になることがあり、また８０℃未満では反応速度が遅くなり、実際の製造上好ましくないことがある。エポキシ樹脂とラジカル重合性不飽和モノカルボン酸の溶剤中での反応においては、溶剤の配合量が反応系の総重量に対して、２０〜５０％であることが好ましい。エポキシ樹脂とラジカル重合性不飽和モノカルボン酸の反応生成物は単離することなく、溶液のまま、次の多塩基酸または多塩基酸無水物との反応に供することができる。
【００１６】上記エポキシ樹脂とラジカル重合性不飽和モノカルボン酸との反応生成物である不飽和モノカルボン酸化エポキシ樹脂に、多塩基酸またはその無水物を反応させる。多塩基酸またはその無水物としては、特に制限はなく、飽和、不飽和のいずれでも使用できる。このような多塩基酸としては、コハク酸、マレイン酸、アジピン酸、フタル酸、テトラヒドロフタル酸、３−メチルテトラヒドロフタル酸、４−メチルテトラヒドロフタル酸、３−エチルテトラヒドロフタル酸、４−エチルテトラヒドロフタル酸、ヘキサヒドロフタル酸、３−メチルヘキサヒドロフタル酸、４−メチルヘキサヒドロフタル酸、３−エチルヘキサヒドロフタル酸、４−エチルヘキサヒドロフタル酸、メチルテトラヒドロフタル酸、、トリメリット酸、ピロメリット酸およびジグリコール酸等が挙げられる。多塩基酸無水物としてはこれらの無水物が挙げられる。これらの化合物は単独でも使用でき、また２種類以上混合してもよい。
多塩基酸または多塩基酸無水物は、上記のエポキシ樹脂とラジカル重合性不飽和モノカルボン酸の反応で生成した水酸基に反応し、樹脂に遊離のカルボキシル基を持たせる。多塩基酸またはその無水物の使用量は、エポキシ樹脂とラジカル重合性不飽和モノカルボン酸の反応生成物が有する水酸基１モルに対し、０．２〜１．０モルであることが望ましい。露光時に高感度の樹脂膜が得られる点からは、０．３〜０．９モル、さらに好ましくは０．４〜０．８モルの割合で反応させる。０．２モル未満であると、得られた樹脂の希アルカリ水溶液に対する溶解性が低下することがある。また１．０モルを超えると最終的に得られる硬化塗膜の諸特性を低下させることがある。多塩基酸またはその無水物は、上記の不飽和モノカルボン酸化エポキシ樹脂に添加され、脱水縮合反応され、反応時生成した水は反応系から連続的に取り出すことが好ましいが、その反応は加熱状態でおこなうことが好ましく、その反応温度は７０〜１３０℃であることが好ましい。反応温度が１３０℃を超えるとエポキシ樹脂に結合されたものや、未反応のラジカル重合性不飽和基が熱重合を起こしやすくなって合成が困難になることがあり、また７０℃未満では反応速度が遅くなり、実際の製造上好ましくないことがある。上記の多塩基酸またはその無水物と不飽和モノカルボン酸化エポキシ樹脂との反応生成物である多塩基酸変性不飽和物カルボン酸化エポキシ樹脂（Ｇ）の酸価は、６０〜１３０ｍｇＫＯＨ／ｇが好ましい。反応させる多塩基酸またはその無水物の量により、樹脂（Ｇ）の酸価は調整できる。
【００１７】特に好適な実施形態においては、（Ａ）成分（活性エネルギー線硬化性樹脂）を得る場合の成分として、ラジカル重合性不飽和モノカルボン酸としてアクリル酸およびメタクリル酸の少なくとも一方、多官能性エポキシ樹脂としてはノボラック型エポキシ樹脂、多塩基酸としてテトラヒドロ無水フタル酸を使用する。
【００１８】本発明においては、上記の樹脂（Ｇ）（多塩基酸変性不飽和モノカルボン酸化エポキシ樹脂）を感光性樹脂（Ａ）として好適に使用できる。更には、上記の樹脂（Ｇ）（多塩基酸変性不飽和モノカルボン酸化エポキシ樹脂）の有するカルボキシル基に１個以上のラジカル重合性不飽和基とエポキシ基を有するグリシジル化合物を反応させることにより、ラジカル重合性不飽和基をさらに導入し、さらに感光性を向上させた樹脂（Ｈ）も採用できる。この感光性を向上させた樹脂（Ｈ）は、最終のグリシジル化合物との反応によって、ラジカル重合性不飽和基が、その前駆体樹脂（Ｇ）の側鎖として結合するため、ラジカル重合性が高く、優れた感光特性を付与することができる。
【００１９】１個以上のラジカル重合性不飽和基とエポキシ基を有するグリシジル化合物としては、例えば、グリシジル（メタ）アクリレート、アリルグリシジルエーテル、ペンタエリスリトールトリアクリレートモノグリシジルエーテル等が挙げられる。まお、グリシジル基は複数個有していてもよい。これらの化合物は単独で用いてもよく、混合して用いてもよい。上記グリシジル化合物は、上記の多塩基酸変性不飽和モノカルボン酸化エポキシ樹脂（Ｇ）の溶液に添加して反応させるが、その樹脂に導入したカルボキシル基１モルに対し、通常０．０５〜０．５モルの割合で反応させる。得られる樹脂（Ｈ）を含有する感光性樹脂組成物の感光性や、熱管理幅、絶縁特性を考慮すると、０．１〜０．５モルの割合で反応させるのがよく、反応温度は８０〜１２０℃が好ましい。このようにして得られる樹脂（グリシジル化合物付加多塩基酸変性不飽和モノカルボン酸化エポキシ樹脂）（Ｈ）からなる感光性樹脂の酸価は４５〜２５０ｍｇＫＯＨ／ｇであることが望ましい。
【００２０】本発明において「エポキシ系熱硬化性化合物（Ｂ）」は、本発明の感光性樹脂組成物において、その塗膜を露光し、現像した後の工程であるポストキュア後に塗膜の性能を向上できるもので、エポキシ樹脂と称される化合物である。具体的には、フェノールノボラック型エポキシ樹脂として、エピコート１５２、同１５４（以上、ジャパンエポキシレジン社製）、エピクロンＮ−７４０，同７７０（以上、大日本インキ化学工業社製）、クレゾールノボラック型エポキシ樹脂として、エピクロンＮ−６８０，同６９５（以上、大日本インキ化学工業社製）、ジシクロペンタジエン型エポキシ樹脂としてエピクロンＨＰ―７２００（大日本インキ化学工業社製）、グリシジルアミン型エポキシ樹脂としては、ＴＥＰＩＣ−Ｓ、ＴＥＰＩＣ−Ｈ（日産化学社製）、ビスフェノールＡ型エポキシ樹脂として、エピコート１００１、同１００２、同１００３、同１００４（以上、ジャパンエポキシレジン社製）、エピクロン１０５０、同３０５０（以上、大日本インキ化学工業社製）、アラルダイトＡＥＲ６０７１，同６０７２（以上、旭チバ社製）、エポトートＹＤ−０１１、同０１２（以上、東都化成社製）、ビスフェノールＦ型エポキシ樹脂として、エポトートＹＤＦ−２００１、同２００４（以上、東都化成社製）、水添ビスフェノールＡ型エポキシ樹脂として、エピクロンＥＸＡ−７０１５（大日本インキ化学工業社製）、その他の骨格を有するエポキシ樹脂としてエピコートＹＸ−４０００、エピコート１０３１Ｓ（以上、ジャパンエポキシレジン社製）、エポトートＹＳＬＶ−８０ＸＹ（東都化成社製）、ＮＣ−３０００、ＮＣ−３０００Ｓ−Ｈ（以上、日本化薬社製）が挙げられる。上記、エポキシ系熱硬化性化合物は、（Ａ）活性エネルギー線硬化性樹脂１００重量部に対して、通常５〜１５０重量部の割合で添加される。この添加量が５重量部未満では、ポストキュア後のソルダーレジストとしては、十分な耐熱性、密着性、めっき耐性が得られず、１５０重量部を超える場合は、希アルカリ水溶液に溶解し難くなり、はんだ付けランド上にソルダーレジスト組成物が残存する、いわゆるスカムが発生しやすくなる。また、（Ｂ）エポキシ系熱硬化性化合物には、反応促進剤としてメラミン化合物、イミダゾール化合物、フェノール化合物等の公知のエポキシ樹脂硬化促進剤を併用することもできる。
【００２１】光重合開始剤（Ｃ）としては、特に制限はなく、従来知られているものはいずれも使用できる。具体的には、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、２−メチル−１−（４−（メチルチオ）フェニル）−２−モルフォリノ−プロパン−１−オン、４−（２−ヒドロキシエトキシ）フェニル−２−（ヒドロキシ−２−プロピル）ケトン、２−ベンジル−２−ジメチルアミノ−１−（４−モルフォリノ）−ブタノン−１、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ｔｅｒｔ―ブチルアントラキノン、２−アミノアントラキノン、２−メチルチオキサントン、２−クロロチオキサントン、２、４−ジメチルチオキサントン、２、４−ジエチルチオキサントン等が挙げられる。これらは単独あるいは２種類以上組み合わせて用いることができ、その使用量は、（Ａ）活性エネルギー線硬化性樹脂１００重量部に対して０．５〜５０重量部が好ましい。これが０．５重量部未満では（Ａ）活性エネルギー線硬化性樹脂の光重合反応が不十分となり、５０重量部を超えると添加量の割合に対する光重合性の効果は向上しない。
【００２２】反応性希釈剤（Ｄ）とは、上記（Ａ）成分の活性エネルギー線硬化性樹脂の光硬化をさらに十分にして、耐薬品性を付与するものであって、１分子中に少なくとも二重結合を１個以上、好適には２個以上有する化合物である。反応性希釈剤として好ましくは、常温にて液状であり、沸点が１００℃よりも高いものである。常温にて固形であると、反応性希釈剤を配合したソルダーレジスト組成物を露光する際、塗膜中で反応性希釈剤分子が移動し難く、十分な硬化深度が得られ難く、沸点が１００℃よりも低いと、ソルダーレジスト組成物中に含まれる溶剤を乾燥する際に、同時に反応性希釈剤も蒸発する。通常用いられる反応性希釈剤としては、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ネオペンチルグリコールアジペートジ（メタ）アクリレート、ヒドロキシピバリン酸ネオペンチルグリコールジ（メタ）アクリレート、ジシクロペンタジエニルジ（メタ）アクリレート、カプロラクトン変性ジシクロペンタジエニルジ（メタ）アクリレート、エチレンオキシド変性リン酸ジ（メタ）アクリレート、イソシアヌレートジ（メタ）アクリレート、トリメチロールプロパントリ（メタ）アクリレート、ジペンタエリスリトールトリ（メタ）アクリレート、ペンタエリスリトールトリ（メタ）アクリレート、トリス（アクリロキシエチル）イソシアヌレート、ジペンタエリスリトールヘキサ（メタ）アクリレート等の反応性希釈剤が挙げられる。上記の反応性希釈剤は単独または複数の混合系においても使用可能であり、添加量は（Ａ）活性エネルギー線硬化性樹脂１００重量部あたり、通常２〜１０重量部の範囲で使用される。添加量が２重量部より少ないと、十分な光硬化が得られず、硬化塗膜の耐薬品性、耐めっき性において十分な性能が得られ難い。また、添加量が１０重量部を超えるとタックが強くなり、接触型露光装置を使用した露光工程の際に露光マスクの基板の付着が生じやすくなり、目的とする硬化塗膜が得られ難くなる。
【００２３】本発明においてジアミン化合物（Ｅ）は、一般式（１）および／または（２）で示される化合物である。一般式（１）（２）中のＲ１、Ｒ２は、それぞれ独立して、Ｈ、ＣＨ２又はＣ２Ｈ５を表わす。同一化合物中において、Ｒ１、Ｒ２は互いに同一でも良く、また異なっても良い。また前記ジアミン化合物を単独で用いてもよく、複数種類のジアミン化合物を用いてもよい。前記ジアミン化合物を使用することにより、特に超高圧水銀ランプでの露光による光重合性が向上する理由としては、光重合開始剤（Ｃ）への増感作用によるものと考えられる。
【００２４】式（１）の構造を有するジアミン化合物の具体例としては、カヤハードＡ−Ａ、カヤハードＡ−Ｂ、カヤハードＡ−Ｓ（いずれも日本化薬社製、Ｒ１＝Ｃ２Ｈ５、Ｒ２＝Ｈ）、カヤボンドＣ−１００（日本化薬社製、Ｒ１＝ＣＨ３、Ｒ２＝Ｈ）、カヤボンドＣ−２００Ｓ（日本化薬社製、Ｒ１＝Ｒ２＝ＣＨ３）、カヤボンドＣ−３００Ｓ（日本化薬社製、Ｒ１＝Ｒ２＝Ｃ２Ｈ５）が挙げられる。
式（２）の構造を有するジアミン化合物の具体例としては、ワンダミンＨＭ（新日本理化社製、Ｒ１＝Ｒ２＝Ｈ）、ラロミンＣ−２６０（ＢＡＳＦ社製、Ｒ１＝ＣＨ３、Ｒ２＝Ｈ）が挙げられる。）。
【００２５】（Ｅ）成分（ジアミン化合物）の側鎖Ｒ１およびＲ２の選択によっては、光重合開始剤に対する増感作用の差はない。しかし、Ｒ１およびＲ２の立体的占有率により、硬化塗膜の熱管理幅、保存安定性に影響する。例えば、立体的占有率の最も小さい水素原子を採用した場合には、アミノ結合の遮へいが小さいため、熱硬化性エポキシ化合物への硬化触媒効果が大きく、結果として熱管理幅、保存安定性が小さくなる。立体的占有率の最も大きいエチル基を採用した場合には、アミノ結合の遮蔽が大きいため、熱硬化性エポキシ化合物への硬化触媒効果が小さく、熱管理幅、保存安定性が大きくなる。この点で、（Ｅ）成分を構成する化合物には、エチル基が一個以上置換されていることが好ましく、エチル基が２個置換されていることが一層好ましい。
【００２６】式（１）で表される化合物および／または式（２）で表される化合物の添加量の合計値は、（Ａ）活性エネルギー線硬化性樹脂１００重量部に対して１．０〜４．０重量部である。これが１．０重量部よりも少ないと、光重合開始剤への増感作用が小さく、超高圧水銀ランプでの露光により十分な光硬化が得られにくくなる。このため前記添加量（合計値）を１．０重量部以上とすることが好ましいが、特に好ましくは１．５重量部以上とする。また、前記添加量（合計値）が４．０重量部を超えると、現像の際にはんだ付けランド上にスカムが生じやすくなり、また、逆に光重合が十分に進行しなくなり易い。このため前記添加量（合計値）を４．０重量部以下とすることが好ましいが、特に好ましくは３．５重量部以下とする。
【００２７】本発明の感光性樹脂組成物には、上記の成分の他に、必要に応じて種々の添加剤、例えばシリカ、アルミナ、タルク、炭酸カルシウム、硫酸バリウム等の無機顔料、銅フタロシアニン、イソインドリン、カーボンブラック等の公知の着色顔料、消泡剤、レベリング剤等の塗料用添加剤等を含有させることができる。
【００２８】上記のようにして得られたソルダーレジスト組成物は、例えば銅張積層板の銅箔をエッチングして導体回路を有する回路基板に所定の厚さで塗布し、６０〜８０℃の温度で１５〜６０分間程度加熱して溶剤を蒸発させた後、上記回路のはんだ付けランドを遮光したパターンのマスクを密着させ、その上から紫外線を照射し、このはんだ付けランドに対応する非露光領域を希アルカリ水溶液で除去することにより塗膜が現像される。この希アルカリ水溶液としては、０．５〜５質量％の炭酸ナトリウム水溶液が一般的であるが、他のアルカリでも使用可能である。続いて１４０〜１６０℃の熱風循環式の乾燥炉で１０〜６０分間ポストキュアをおこなうことにより、目的とするソルダーレジスト皮膜を得ることができる。このようにしてソルダーレジスト膜で被覆したプリント配線板が得られ、これに電子部品が噴流はんだ付け方法やリフローはんだ付け方法により接続、搭載される。また、半導体チップを搭載したのち、トランスファーモールド成形により、半導体チップを樹脂封止したり、アンダーフィル樹脂によって固定し、半導体パッケージ基板として前述のはんだ付け方法によって他の基板に搭載される。本発明のプリント配線板は、電子部品あるいは半導体チップ搭載前のソルダーレジストを被覆したプリント配線板、このプリント配線板に電子部品あるいは半導体チップを搭載したプリント配線板のいずれもその対象に含む。
【００２９】
【実施例】次に本発明を実施例により詳細に説明するが、本発明はこれらの実施例によって何ら限定されるものではない。
（活性エネルギー線硬化性樹脂（Ａ）の合成例）
エチルカルビトールアセテート中においてエポキシ当量が２２０で、かつ１分子中に平均７個のフェノール残基とエポキシ基を有するクレゾールノボラック型エポキシ樹脂のエポキシ基１モルに対し、アクリル酸を０．８モルの割合で反応させて得られる生成物に、無水テトラヒドロフタル酸を０．６モルの割合で反応させ、活性エネルギー線硬化性樹脂を調整した。この活性エネルギー線硬化性樹脂溶液は、固形の樹脂成分１００質量部に対し、エチルカルビトールアセテート５０質量部を含む粘性を有する液体であり、樹脂分の酸価は８８ｍｇＫＯＨ／ｇであった。
【００３０】（実施例１）
前記合成例で得られた活性エネルギー線硬化性樹脂（Ａ）溶液１００ｇに対し、エポキシ系熱硬化性化合物（Ｂ）としてＮＣ−３０００を１０ｇ、光重合開始剤（Ｃ）としてイルガキュア３６９（チバ・スペシャルティケミカルズ社製の２−ベンジル−２−ジメチルアミノ−１−（４−モルフォリノ）−ブタノン−１）を４ｇおよびカヤキュアＤＥＴＸ−Ｓ（日本化薬社製の２−メチルチオキサントン）、反応性希釈剤（Ｄ）としてアロニクスＭ−４００（東亞合成社製のジペンタエリスリトールヘキサアクリレート）を５ｇ、ジアミン化合物（Ｅ）としてカヤハードＡ−Ａを２ｇ、メラミンを１ｇ、ジシアンジアミドを１ｇ、硫酸バリウムを２０ｇ、フタロシアニングリーンを０．５ｇ、エチルカルビトールアセテートを５ｇ、ソルベッソ１５０を５ｇ加え、３本ロールミルで混練してソルダーレジスト組成物を調整した。このソルダーレジスト組成物について、その組成を表１に示すとともに、感度、表面光沢、現像性、塗膜性能を後述の試験法によって試験した結果を表２に示す。
【００３１】（実施例２〜６）
実施例１において、ジアミン化合物（Ｅ）を、表１に記載されているように変更した。これ以外は実施例１と同様にしてソルダーレジスト組成物を調整し、実施例１と同様に試験した結果を表２に示す。
【００３２】（実施例７）
実施例１において、反応性希釈剤（Ｄ）としてカヤラッドＲ−６８４（日本化薬社製のジシクロペンタジエニルジアクリレート）を使用し、ジアミン化合物（Ｅ）としてカヤボンドＣ−３００Ｓを５ｇ使用した。これ以外は実施例１と同様にしてソルダーレジスト組成物を調整し、実施例１と同様に試験した結果を表２に示す。
【００３３】（実施例８）
実施例１において、反応性希釈剤（Ｄ）としてアロニクスＭ−４００（東亜合成社製のペンタエリスリトールヘキサアクリレート）を２．５ｇおよびアロニクスＭ−５７００（東亞合成社製の２−ヒドロキシ−３−フェノキシプロピルアクリレート）を２．５ｇ使用し、ジアミン化合物（Ｅ）としてカヤボンドＣ−３００Ｓを５ｇ使用した。これ以外は実施例１と同様にしてソルダーレジスト組成物を調製し、実施例１と同様に試験した結果を表２に示す。
【００３４】（比較例９）
実施例１において、ジアミン化合物（Ｅ）を使用しないこと以外は同様にしてソルダーレジスト組成物を調整し、実施例１と同様に試験した結果を表２に示す。
【００３５】（比較例１０）
実施例１において、反応性希釈剤（Ｄ）としてアロニクスＭ−４００を２．５ｇおよびアロニクスＭ−５７００を２．５ｇ使用し、ジアミン化合物（Ｅ）を使用しないこと以外は同様にしてソルダーレジスト組成物を調整し、実施例１と同様に試験した結果を表２に示す。
【００３６】（比較例１１）
実施例１において、ジアミン化合物（Ｅ）としてカヤボンドＣ−３００Ｓの添加量を５ｇに変更したこと以外は同様にしてソルダーレジスト組成物を調整し、実施例１と同様に試験した結果を表２に示す。
【００３７】（比較例１２）
実施例１において、反応性希釈剤（Ｄ）としてアロニクスＭ−４００を１５ｇ使用し、ジアミン化合物（Ｅ）を使用しないこと以外は同様にしてソルダーレジスト組成物を調整し、実施例１と同様に試験した結果を表２に示す。
【００３８】
試験方法は以下の通りである。
（１）感度
バフ研磨した銅張積層板に、スクリーン印刷法により上記実施例１〜８、比較例９〜１２の各ソルダーレジスト組成物を２０μｍ（乾燥後）の厚さで塗布し、８０℃で２０分間乾燥したのち、Ｋｏｄａｋ  Ｃｏｎｔｒｏｌ  Ｓｃａｌｅ  Ｔ−１４（イーストマン・コダック社製）を塗膜表面に置き、接触型平行光露光装置（ＳＡＣＰ６００ＣＶ、アドテックエンジニアリング社製）でレジスト表面上５００ｍＪ／ｃｍ２照射した。その後、１％炭酸ナトリウム水溶液を用い、０．２ＭＰａのスプレー圧で９０秒間現像し、ソルダーレジスト塗膜が現像されずに残存している段数を感度とした。
（２）タック性
バフ研磨した銅張積層板に、スクリーン印刷法により上記実施例１〜８、比較例９〜１２の各ソルダーレジスト組成物を２０μｍ（乾燥後）の厚さで塗布し、８０℃で２０分間乾燥し、室温まで冷却したのち、塗膜のべたつきを指触にて確認し、以下の基準に従い評価した
○：塗膜のべたつきがないもの
△：塗膜のべたつきが若干あるもの
×：塗膜のべたつきが激しいもの
（３）表面光沢
バフ研磨した銅張積層板に、スクリーン印刷法により実施例１〜８、比較例９〜１２のそれぞれのソルダーレジスト組成物を２０μｍ（乾燥後）の厚さで塗布し、８０℃で２０分間乾燥したのち、マイラーフィルムを塗膜表面に置き、接触型平行光露光装置（ＳＡＣＰ６００ＣＶ、アドテックエンジニアリング社製）でレジスト表面上５００ｍＪ／ｃｍ２照射した。その後、１％炭酸ナトリウム水溶液を用い、０．２ＭＰａのスプレー圧で９０秒間現像し、ソルダーレジスト塗膜の光沢を目視にて確認し、以下の基準に従い評価した。
◎：塗膜全面が均一に光沢であるもの
○：むらがあるが塗膜が光沢であるもの
△：現像により塗膜が失沢しているもの
×：現像により塗膜が溶解、膨潤等しているもの
【００３９】（４）現像性
バフ研磨した銅張積層板に、スクリーン印刷法により実施例１〜８、比較例９〜１２のそれぞれのソルダーレジスト組成物を２０μｍ（乾燥後）の厚さで塗布し、８０℃で各々１０分間隔で乾燥したのち、その後、１％炭酸ナトリウム水溶液を用い、０．２ＭＰａのスプレー圧で９０秒間で現像できる最長の乾燥時間を測定した。
【００４０】（５）塗膜性能
バフ研磨した導体回路（導体厚３５μｍ）に、スクリーン印刷法により実施例１〜８、比較例９〜１２のそれぞれのソルダーレジスト組成物を導体回路上に２０μｍ（乾燥後）の厚さで塗布し、８０℃で２０分間隔で乾燥したのち、導体回路に対応したパターンが描かれているマスクフィルムを塗膜表面に置き、接触型平行光露光装置（ＳＡＣＰ６００ＣＶ、アドテックエンジニアリング社製）でレジスト表面上５００ｍＪ／ｃｍ２照射した。その後、１％炭酸ナトリウム水溶液を用い、０．２ＭＰａのスプレー圧で９０秒間現像した。続いてこの基板を１５０℃で６０分間熱硬化し、硬化塗膜を有するプリント配線板を作成し、塗膜性能の評価をおこなった。
（イ）耐酸性
前項（５）の試験片について、その試験片を常温の１０質量％硫酸水溶液に３０分間浸漬後、水洗したのち、セロハン粘着テープ（セロハンは商品名）でピーリング試験をおこない、塗膜の状態を目視により観察し、以下の基準に従い評価した。
○：全く変化の見られないもの
△：僅かに変化が見られるもの
×：塗膜が膨潤し剥離しているもの
（ロ）耐溶剤性
前項（５）の試験片について、その試験片を常温のジクロロメタンに３０分間浸漬後、水洗したのち、セロハン粘着テープでピーリング試験をおこない、塗膜の状態を目視により観察し、以下の基準に従い評価した。
○：全く変化の見られないもの
△：僅かに変化が見られるもの
×：塗膜が膨潤し剥離しているもの
（ハ）耐金めっき性
前項（５）の試験片について、その試験片に金めっき処理を施し、セロハン粘着テープでピーリング試験をおこない、塗膜の状態を目視により観察し、以下の基準に従い評価した。
○：全く変化の見られないもの
△：僅かに変化が見られるもの
×：塗膜が膨潤し剥離しているもの
（ニ）はんだ耐熱性試験
前項（５）の試験片について、ＪＩＳ  Ｃ  ６４８１の試験方法に従って２６０℃のはんだ槽に３０秒浸漬後、セロハン粘着テープによるピーリング試験を１サイクルとし、計１〜３サイクルを行った後の塗膜の状態を目視により観察し、以下の基準に従い評価した。
◎：３サイクル後も塗膜に変化がないもの
○：３サイクル後に剥離が生じているもの
△：２サイクル後に剥離が生じているもの
×：１サイクル後に剥離が生じているもの
（ホ）プレッシャークッカー耐性試験
前項（５）の試験片について、その試験片を１２１℃、１００％ＲＨの雰囲気下で５時間処理したのち、塗膜の状態を目視により観察し、以下の基準に従い評価した。
○：全く変化の見られないもの
△：僅かに変化が見られるもの
×：塗膜が膨潤しているもの
（ヘ）絶縁抵抗
前項（５）の試験片について、ＩＰＣ―ＴＭ−６５０のＩＰＣ−ＳＭ−８４０Ｃ  Ｂ−２５テストクーポンのくし形電極を用い、８５℃、８５％Ｒ．Ｈ．（相対湿度）の雰囲気下で５００時間加湿したときの塗膜の絶縁抵抗値をＤＣ（直流）５０Ｖを印加して測定した。
【００４１】
【表１】
2004302204.tif 000004
【００４２】
【表２】
2004302204.tif 000005
【００４３】表１、２から、実施例１〜８のものは、比較例９〜１１のものと比べて、現像後の表面光沢に優れ、また「耐酸性」、「耐金めっき性」、「プレッシャークッカー耐性」においても優れている。「現像性」については、ジアミン化合物（Ｅ）の芳香環に結合する分子団Ｒ１およびＲ２の立体的占有率が影響する。即ち、エポキシ基の硬化を促進するアミノ基に対するしゃへい効果が影響し、分子団Ｒ１およびＲ２の立体的占有率が小さいジアミン化合物（Ｅ）を用いた実施例１が最も熱管理幅が短く、逆に立体的占有率が大きいジアミン化合物（Ｅ）を使用するほど、熱管理幅が長くなる。
【００４４】比較例１０で示されるように、反応性希釈剤（Ｄ）としてモノアクリレートを使用した場合は、光重合性が小さくなるため、「表面光沢」およびソルダーレジスト組成物を塗布したプリント配線板の性能が、ジアクリレートと比較して劣る傾向がある。ジアミン化合物（Ｅ）を使用した実施例８では、ジアミン化合物（Ｅ）により光重合反応が促進され、失沢することなく、プリント配線板の性能も十分なものが得られる。
【００４５】比較例１２で示されるように、平行光露光においてジアミン化合物（Ｅ）を使用しないで失沢せずに、プリント配線板の性能も十分に得るためには、反応性希釈剤（Ｄ）を大量に使用しなければならず、弊害としてタック性が劣る。
【００４６】
【発明の効果】本発明によれば、ジアミン化合物を感光性樹脂組成物に使用したので、超高圧水銀ランプによる露光によっても、光重合反応が十分に進行し、続く希アルカリ水溶液による現像工程においても、塗膜表面の光沢が失われることがない。